(57)【要約】【課題】  製鋼スラグをアスファルト用骨材やコンクリート用骨材として利用する際、スラグ骨材のすりへり減量が小さく、耐摩耗性に優れた製鋼スラグを提供する。【解決手段】  製鋼スラグ中のＰ2Ｏ5の含有量を調整して、スラグ骨材としてのすりへり減量が小さく耐摩耗性に優れた製鋼スラグとするものであり、製鋼スラグをアスファルト用骨材あるいはコンクリート用骨材として利用する際に、耐摩耗性の向上を目的として、製鋼スラグ中のＰ2Ｏ5の含有量を、図２に示すように、質量％で０．５〜１．５％に調整したことで骨材のすりへり減量を１５％以下とした、アスファルト用骨材あるいはコンクリート用骨材用の製鋼スラグである。【選択図】      図２
2006137656.tif 000002
【特許請求の範囲】
【請求項１】
製鋼スラグをアスファルト用骨材あるいはコンクリート用骨材として利用する際に、耐摩耗性の向上を目的として、製鋼スラグ中のＰ2Ｏ5の含有量を質量％で０．５〜１．５％に調整したことを特徴とするアスファルト用骨材あるいはコンクリート用骨材用の製鋼スラグ。
【発明の詳細な説明】
【技術分野】
【０００１】
本発明は、例えばアスファルト用骨材やコンクリート用骨材など耐摩耗性を要求される用途に利用する製鋼スラグに関するものである。
【背景技術】
【０００２】
従来、製鋼スラグは、主に路盤材や地盤改良材、肥料や土壌改良剤として使用されてきた。しかし、これらの需要は低下しており、最近はアスファルト用骨材やコンクリート用骨材などの耐摩耗性を要求される用途としても利用されてきている。その際、骨材の重要な品質項目の一つが耐摩耗性の指標となるすりへり減量であり、これを向上させることによってアスファルトやコンクリートの耐摩耗性や耐久性を高めることができる。一般に、すりへり減量の小さな骨材は、堅硬ですりへり抵抗や耐久性に優れたものとなり、すりへり減量の大きな骨材は耐摩耗性や耐久性に劣る。
【０００３】
ところで、製鋼スラグの主要鉱物相はダイカルシウムシリケート（２ＣａＯ・ＳｉＯ2）であるが、ダイカルシウムシリケート（２ＣａＯ・ＳｉＯ2）は冷却時に相転移を起こし、体積膨張を生じる。この体積膨張によって比重が小さくなることおよび製鋼スラグに大きな圧力がかかりクラックが生じて脆くなることが原因ですりへり減量が悪化することが考えられる。
【０００４】
従来、製鋼スラグの中には、スラグ中のダイカルシウムシリケート（２ＣａＯ・ＳｉＯ2）が相転位を起こして体積膨張を生じ、ときには粉化するスラグもあり、適度な粒度が得られないために、道路用路盤材や土木用材として利用できない問題があった。そこで、これまでダイカルシウムシリケート（２ＣａＯ・ＳｉＯ2）の相転位を抑制し、粉化を防止するために様々な研究が行われてきた。
【０００５】
ダイカルシウムシリケート（２ＣａＯ・ＳｉＯ2）中にＣｒ2Ｏ3やＰ2Ｏ5、Ｖ2Ｏ5、Ｂ2Ｏ5などを固溶していれば相転移が抑制されることが報告されており（例えば、非特許文献１参照。）、粉化防止のために以下のような方法が提案されている。それらは、粉化しやすい還元スラグにリン酸塩を含有する材料を添加する方法（例えば特許文献１参照。）や、ステンレススラグのような粉化するスラグに鉄とリンの化合物を混合して酸化性ガスがスラグ中へ入るようにする方法（例えば特許文献２参照。）など、スラグ中へのリン含有物の添加による粉化防止方法である。
【０００６】
これらの方法を利用して、リンをある一定量以上ダイカルシウムシリケート（２ＣａＯ・ＳｉＯ2）に固溶することによって、ダイカルシウムシリケートの相転位を抑制でき、スラグの粉化防止は達成できる。しかし、これらは粉化防止が主目的であり、スラグ中のリンの含有量とスラグ骨材のすりへり減量との関係については明らかにされていなかった。
【０００７】
製鋼スラグをアスファルト用骨材あるいはコンクリート用骨材として利用する場合、スラグ骨材のすりへり減量が耐摩耗性を保証するうえで重要な指標になるので、製鋼スラグ中のリンの含有量でスラグ骨材のすりへり減量が規定できれば、すりへり減量に優れた製鋼スラグを安定的に生産するのに有効な手段となる。
【０００８】
【特許文献１】特開昭５９−１３６５１号公報
【特許文献２】特開２００２−２１１９６０号公報
【非特許文献１】鉄と鋼  第６３年（１９７７）第８号  P．１２５６
【発明の開示】
【発明が解決しようとする課題】
【０００９】
本発明が解決しようとする課題は、製鋼スラグをアスファルト用骨材やコンクリート用骨材として利用する際、スラグ骨材のすりへり減量が小さく、耐摩耗性に優れた製鋼スラグを提供することである。
【課題を解決するための手段】
【００１０】
上記の課題を解決するための本発明の手段は、製鋼スラグ中のＰ2Ｏ5の含有量を調整して、スラグ骨材としてのすりへり減量が小さく耐摩耗性に優れた製鋼スラグを製造するものであり、製鋼スラグをアスファルト用骨材あるいはコンクリート用骨材として利用する際に、耐摩耗性の向上を目的として、製鋼スラグ中のＰ2Ｏ5の含有量を質量％で０．５〜１．５％に調整したことを特徴とするアスファルト用骨材あるいはコンクリート用骨材用の製鋼スラグである。
【００１１】
具体的には、製鋼スラグ中のＰ2Ｏ5の含有量を０．５〜１．５質量％に調整することによって製鋼スラグのすりへり減量を１５％以下にする。好ましくは、製鋼スラグ中のＰ2Ｏ5の含有量を１．０〜１．５質量％に調整することによって、スラグ骨材のすりへり減量を１０％以下にする。
【発明の効果】
【００１２】
本発明に基づいて製造された製鋼スラグをアスファルト用骨材やコンクリート用骨材に利用するとき優れた耐摩耗性および耐久性を有し、その結果、耐摩耗性および耐久性に優れたアスファルトやコンクリートの製造が可能となる。さらに、このように製鋼スラグの高品質化によって、低迷している製鋼スラグの需要を高めることが期待できる効果がある。
【発明を実施するための最良の形態】
【００１３】
本発明における製鋼スラグは、通常、質量％で、ＣａＯを３０〜６０％、ＳｉＯ2を５〜２０％、Ａｌ2Ｏ3を０〜３０％、Ｐ2Ｏ5を０〜１．５％、Ｔ−Ｆｅを０〜４０％、ＭｇＯを０〜１５％、ＭｎＯを０〜１０％、Ｃｒ2Ｏ3を０〜１０％、ＴｉＯ2を０〜５％程度含むものである。
【００１４】
この製鋼スラグの主要鉱物相はダイカルシウムシリケート（２ＣａＯ・ＳｉＯ2）であるが、ダイカルシウムシリケート（２ＣａＯ・ＳｉＯ2）は冷却時に相転移を起こし、体積膨張を生じる。本発明者はこの体積膨張が大きいものほど比重が小さくなることおよびスラグ内に大きな圧力がかかりクラックが生じるなど脆くなることが原因でスラグ骨材のすりへり減量が悪化すると考えた。
【００１５】
しかし、ダイカルシウムシリケート（２ＣａＯ・ＳｉＯ2）は、その中にＣｒ2Ｏ3やＰ2Ｏ5、Ｖ2Ｏ5、Ｂ2Ｏ5などを固溶していれば、相転移は抑制されるという報告がある。したがって、スラグ中にリンの化合物を添加するなどしてリンの含有量を調整し体積膨張を制御することができれば、スラグ骨材のすりへり減量の悪化を軽減することができるのではないかと考えた。そこで、本発明者は、電気炉酸化スラグ、還元スラグ、あるいは、転炉スラグなどの製鋼スラグのＰ2Ｏ5の含有量とかさ比重およびすりへり減量との関係を調べた。
【００１６】
すりへり減量は、ＪＩＳ規格Ａ１１２１にしたがい測定を行った。その方法は、まず４．７５〜１３．２ｍｍのふるいで整粒した試料（５０００±１０ｇ）の質量ｍ1（ｇ）および鋼製の玉８個の全質量（３３００±２０ｇ）を測定する。次に試料と玉をロサンゼルス試験機に入れて、毎分３０〜３３回の回転数で５００回回転させる。そして試料を試験機から取り出し１．７ｍｍのふるいでふるい、ふるいに残った試料を水で洗った後、１０５±５℃の温度で一定質量になるまで乾燥し、その試料の質量ｍ2（ｇ）を測定する。すりへり減量Ｒ（％）は次の式によって算出する。
【００１７】
Ｒ＝｛（ｍ1−ｍ2）／ｍ1｝×１００
【００１８】
かさ比重Ｄは、ＪＩＳ規格Ａ１１１０にしたがい測定した。すなわち１〜２ｋｇ程度の試料を２４時間吸水させ、表面の水膜をぬぐった表乾状態の試料の質量Ｂ（ｇ）を測定した後、水中での試料の質量Ｃ（ｇ）を測定し、さらにその試料を一定の質量となるまで乾燥させたものの質量Ａ（ｇ）を測定して、以下の式によって算出した。
【００１９】
Ｄ＝Ａ／（Ｂ−Ｃ）
【００２０】
ところで、図１にＰ2Ｏ5の含有量とかさ比重の関係を示す。Ｐ2Ｏ5の含有量が多いほど比重は大きくなる。これは、Ｐ2Ｏ5の含有量が多いほどダイカルシウムシリケート（２ＣａＯ・ＳｉＯ2）の相転位が抑制され、体積膨張も小さくなり、また空隙も生じにくいためと考えられる。
【００２１】
図２にＰ2Ｏ5の含有量とすりへり減量の関係を示す。Ｐ2Ｏ5の含有量が多いほどすりへり減量は小さくなる。これは、上述したようにＰ2Ｏ5の含有量が多いほどダイカルシウムシリケート（２ＣａＯ・ＳｉＯ2）の相転位に伴う体積膨張が小さくなって比重が大きくなること、および体積膨張によって生じるスラグ内の圧力が小さくなることが原因ですりへり減量が小さくなると考えられる。
【００２２】
図２からわかるように、Ｐ2Ｏ5の含有量を０．５〜１．５質量％に調整すればすりへり減量を１５％以下に抑制することができることを見出した。さらにＰ2Ｏ5の含有量を１．０〜１．５質量％に調整すればすりへり減量は１０％以下に抑制することができることも見出した。すなわち、本発明を実施するための最良の形態は、製鋼スラグ中のＰ2Ｏ5の含有量を１．０〜１．５質量％に調整することであり、このことにより、スラグ骨材としてのすりへり減量を１０％以下とするものである。
【実施例】
【００２３】
以下、本発明の実施例について表１に基づいて説明する。Ｐ2Ｏ5の含有量が異なる製鋼スラグのすりへり減量を表１に示す。
【００２４】
【表１】
2006137656.tif 000003
【００２５】
表１において、実施例１〜６はＰ2Ｏ5の含有量が、質量％で、それぞれ０．６３％、０．７７％、０．８１％、０．９２％、０．９３％、１．２６％であり、比較例１、２はＰ2Ｏ5の含有量が、質量％で、それぞれ０．２２％、０．０８８％である。実施例１〜６では、Ｐ2Ｏ5の含有量が、質量％で、０．５０％以上であるため、すりへり減量は１５％以下に抑制されている。特にＰ2Ｏ5の含有量が、質量％で、１．２６％と多い場合、すりへり減量は８．４％と優れた値が得られた。一方、比較例１、２ではＰ2Ｏ5の含有量が、質量％で、０．５０％以下であるため、すりへり減量が１５％以上となった。特にＰ2Ｏ5の含有量が、質量％で、０．０８８％と少ない比較例２のスラグでは、すりへり減量は４５．５％と非常に大きな値となった。
【図面の簡単な説明】
【００２６】
【図１】製鋼スラグにおけるＰ2Ｏ5含有量とかさ比重の関係を示すグラフである。
【図２】製鋼スラグにおけるＰ2Ｏ5含有量とすりへり減量の関係を示すグラフである。
【図１】
2006137656.tif 000004
【図２】
2006137656.tif 000005